(57)【要約】【課題】定着ロールの拭取り性を向上させ、且つ、クリーニングウェブの密度やオイルの付着量に依存することなく、ウェブの表裏を変更することで、クリーニング性をコントロールできるクリーニングウェブ及びその製造方法を提供することを課題とする。【解決手段】電子写真複写機における定着ローラ部分に付着したトナーをクリーニングするためのクリーニングウェブであって、前記クリーニングウェブは表裏に平滑差を有し、一方の面の表面粗さＲａ１は１．０μｍ以下であり、他方の面の表面粗さＲａ２は２．５μｍ以下であって、前記Ｒａ２とＲａ１との差が０．７μｍ以上であることを特徴とする。【選択図】なし【特許請求の範囲】
【請求項１】
電子写真複写機における定着ローラ部分に付着したトナーをクリーニングするためのクリーニングウェブであって、前記クリーニングウェブは表裏に平滑差を有し、一方の面の表面粗さＲａ１が１．０μｍ以下であり、他方の面の表面粗さＲａ２が２．５μｍ以下であって、前記Ｒａ２とＲａ１との差が０．７μｍ以上であることを特徴とする電子写真複写機用クリーニングウェブ。
【請求項２】
前記クリーニングウェブは、２００℃雰囲気において２Ｎ／ｃｍ以上の引張強さを有する、請求項１に記載のクリーニングウェブ。
【請求項３】
前記クリーニングウェブは、２００℃雰囲気において１０％以下の破断伸びを有する、請求項１又は２に記載のクリーニングウェブ。
【請求項４】
前記クリーニングウェブは、厚さが２０〜１２０μｍである、請求項１乃至３のいずれかに記載のクリーニングウェブ。
【請求項５】
前記クリーニングウェブは、シリコーンオイルを含有する、請求項１乃至４のいずれかに記載のクリーニングウェブ。
【請求項６】
請求項１乃至５のいずれかに記載のクリーニングウェブを製造するための方法であって、前記クリーニングウェブを、ヤンキードライヤーを有する抄紙機において、前記ヤンキードライヤーを用いて湿紙を乾燥することによって製造することを特徴とするクリーニングウェブの製造方法。
【発明の詳細な説明】
【技術分野】
【０００１】
本発明は、電子写真複写機用クリーニングウェブ及びその製造方法に関するものであり、より詳細には、電子写真複写機の定着ロールなどの被清掃部材に付着したトナーを除去するためのクリーニングウェブ及びその製造方法に関する。
【背景技術】
【０００２】
電子写真複写機の定着ロールの表面に付着した残存トナー等の汚れを除去するために、定着ロールに、ロール巻きしたウェブ状の基材（クリーニングウェブ）を圧接して汚れを拭き取るウェブクリーニングが行われている。トナーとして定着性の余りよくない耐熱トナーを用いる場合、限られた電力（熱量）で高速複写する場合、あるいは、複写画像向上のためにトナーが微粒子化する場合等においては、定着ロール表面にトナーや紙粉が沈着する問題がより発生しやすい状況となる。
【０００３】
定着ロールに押圧することによって、定着ロール表面に転写されたトナー及び紙粉を拭き取るクリーニングシートとしては、一般に、全芳香族ポリアミド繊維と未延伸ポリエステル繊維とを適宜配合した繊維ウェブを、熱カレンダーロールによって加熱加圧して製造した不織布が使用されている（特許文献１−３他）。
【先行技術文献】
【特許文献】
【０００４】
【特許文献１】特開平５−１１９６８８号公報
【特許文献２】特開２００８−２２５１８３号公報
【特許文献３】特開２０１０−２３０９８７号公報
【発明の概要】
【発明が解決しようとする課題】
【０００５】
上記一般に用いられている全芳香族ポリアミド繊維と未延伸ポリエステル繊維からなる不織布は、厚さを均一にすべく熱圧処理されたものであり、表裏の表面粗さに大きな違いがない。そのため、電子写真複写機における定着ローラ部分に付着したトナーの拭き取りの程度を変更しようとする場合には、クリーニングウェブに含浸されるオイルの付着量を変更する必要があった。
【０００６】
しかしながら、クリーニングウェブに含浸するオイルは、定着ロールにオイルを塗布することによってトナーを定着ロールへ付着しにくくすると同時にクリーニングウェブ自体の拭き取り性を向上することを目的としてクリーニングウェブに含浸されるものである。従って、定着ロールのクリーニング性を良くするためにオイル付着量を多くすると、コストが高くなるばかりか、定着ロールへのオイルの塗布量が増え、オイルが被着体である紙に転写してしまうという問題が起きる。逆に、定着ロールの拭き取り性を低くするためにクリーニングウェブのオイル付着量を少なくすると、オイル塗布量が少なくなり、定着ロールへトナーが固着しやすくなるという問題が発生する。
【０００７】
更に、従来の熱圧処理されたクリーニングウェブの場合、密度を低くして表面粗さが大きくすると、空隙率が高くなるためにオイルの保持性が悪くなり拭き取り性にムラが生じるという問題だけでなく、強度が低下するという問題も起きる。一方、密度を高くして表面粗さを小さくすると、クリーニングウェブの拭き取り性そのものは向上するものの、オイル付着量が少なくなるため、拭き取り性の向上には限界を伴う。
【０００８】
本発明は、このような従来技術に鑑みてなされたもので、定着ロールの拭取り性を向上させ、且つ、クリーニングウェブの密度やオイルの付着量に依存することなく、ウェブの表裏を変更することで、クリーニング性をコントロールできるクリーニングウェブ及びその製造方法を提供することを課題とする。
【課題を解決するための手段】
【０００９】
上記課題を解決するための請求項１に係る発明は、電子写真複写機における定着ローラ部分に付着したトナーをクリーニングするためのクリーニングウェブであって、前記クリーニングウェブは表裏に平滑差を有し、一方の面の表面粗さＲａ１は１．０μｍ以下であり、他方の面の表面粗さＲａ２は２．５μｍ以下であって、前記Ｒａ２とＲａ１との差が０．７μｍ以上であることを特徴とする電子写真複写機用クリーニングウェブである。
【００１０】
好ましい実施形態における前記クリーニングウェブは、２００℃雰囲気において２Ｎ／ｃｍ以上の引張強さを有し、また、２００℃雰囲気において１０％以下の破断伸びを有する。
【００１１】
また、好ましい実施形態における前記クリーニングウェブは、そのの厚さが２０〜１２０μｍである。
【００１２】
また、好ましい実施形態における前記クリーニングウェブは、シリコーンオイルを含有する。
【００１３】
また、上記課題を解決するための請求項６に係る発明は、請求項１乃至５のいずれかに記載のクリーニングウェブを製造するための方法であって、前記クリーニングウェブを、ヤンキードライヤーを有する抄紙機において、前記ヤンキードライヤーを用いて湿紙を乾燥することによって製造することを特徴とするクリーニングウェブの製造方法である。
【発明の効果】
【００１４】
本発明に係るクリーニングウェブは上記のとおりであって、一方の面が、全芳香族ポリアミド繊維と未延伸ポリエステル繊維とを熱圧処理した不織布から成る市販のクリーニングウェブの払拭面より平滑で、他方の面がその払拭面と同等かそれより粗い表面を有するために、一方の平滑面において従来よりも優れた拭き取り効果が得られ、他方の粗い面において従来と遜色ない充分な拭取り効果が得られる。そのため、クリーニングウェブの用途に応じて拭き取りの程度を変更するために、単に、クリーニングウェブの表裏を入れ替えるだけで対応することができる効果がある。
【発明を実施するための形態】
【００１５】
本発明に係る電子写真複写機の定着ローラ等の被清掃部材に付着したトナーを除去（クリーニング）するためのクリーニングウェブは、表裏に平滑差を有することを特徴とするものである。このように表裏に平滑差を有しているために、クリーニングウェブの密度やオイルの付着量を変えることなく、単に、クリーニングウェブの表裏を入れ替えるだけで、定着ロールのクリーニング性をコントロールすることが可能となるのである。以下に、本発明に係るクリーニングウェブにつき、より詳細に説明する。
【００１６】
本発明のクリーニングウェブは、表面粗さの小さい方の面（以下「Ｒａ１面」とする）の表面粗さＲａ１が１．０μｍ以下であり、表面粗さの大きい方の面（以下「Ｒａ２面」とする）の表面粗さＲａ２が２．５μｍ以下であることを特徴としている。ここにおいて、Ｒａ１面の表面粗さＲａ１が１．０μｍ以下であることにより、その面において従来よりも優れた拭き取り効果が得られ、また、Ｒａ２の面の表面粗さＲａ２が２．５μｍ以下であることにより、その面において、従来のクリーニングウェブと同等の拭き取り効果が得られることになる。
【００１７】
また、Ｒａ１面の表面粗さＲａ１とＲａ２面の表面粗さＲａ２との差は、好ましくは０．７μｍ以上であり、より好ましくは、１．０μｍ以上である。Ｒａ１とＲａ２との差が０．７μｍ以上である場合は、クリーニングウェブの用途に応じて拭き取りの程度を変更するために、クリーニングウェブの表裏を入れ替えて対応するという観点からして、非常に有効なものとなる。
【００１８】
本発明のクリーニングウェブには、セルロース繊維、合成繊維等、任意の繊維を使用することができ、それを単独で、もしくは、２種類以上混合して使用することができる。ここで用いるセルロース繊維としては、木材パルプと非木材パルプとを例示することができる。
【００１９】
木材パルプは、広葉樹、針葉樹を公知の方法で蒸解して得られるパルプである。これらの木材原料を単独で、あるいは、２種以上混合して使用することができる。但し、広葉樹パルプには柔細胞が含まれていて、この柔細胞が定着ロール拭取り時における紙粉発生の原因となりやすい。そのため、本発明において用いる木材パルプとしては、針葉樹パルプを採用することが好ましい。
【００２０】
また、非木材パルプは、ケナフ、亜麻、大麻、マニラ麻、ジュート、サイザル麻、こうぞ、三椏等の非木材原料を公知の方法で蒸解して得られるパルプである。これらの非木材原料又は非木材パルプを単独で、あるいは、２種以上混合して使用することができるが、シートの拭取り性や、定着ロール拭取り時の加熱による強度劣化面を考慮して、靭皮繊維由来のパルプであるケナフパルプ、マニラ麻パルプ、ジュートパルプ、サイザル麻パルプを用いることが好ましい。その中でも、マニラ麻パルプはセルロースの重合度が高く、熱による強度劣化が少ないので、最も好ましい。
【００２１】
木材パルプや非木材パルプは、トナーの被着体である定着シートに通常用いられる紙と同じ素材であるセルロースであり、トナーはセルロース繊維に定着しやすいように改良されているため、化学合成繊維と比べてトナーとの親和性が高く、そのために充分な拭取り効果が得られるものと考えられる。
【００２２】
合成繊維としては、ビスコースレーヨン、銅アンモニアレーヨン、ポリノジックなどの再生セルロース繊維、ポリエステル繊維、ポリオレフィン繊維、エチレン−酢酸ビニル共重合繊維、エチレン−ポリビニルアルコール共重合繊維、ポリビニルアルコール繊維、ポリ塩化ビニル繊維、ポリアミド繊維、ポリフェニレンサルファイド繊維、ポリアリレート繊維、ポリアミドイミド繊維、フェノール繊維などが例示される。その中では、耐熱性を有する繊維（ポリエチレンテレフタレート、ポリブチレンテレフタレート、全芳香族ポリエステル、全芳香族ポリアミド、ポリフェニレンサルファイド、ポリアリレート、ポリアミドイミド等）を使用することが好ましい。
【００２３】
合成繊維を使用する場合は、熱水溶解性又は熱融着性のバインダー繊維を適宜使用することができる。熱水溶解性バインダー繊維としては、熱水溶解するポリビニルアルコール繊維が例示される。熱融着性のバインダー繊維としては、未延伸のポリエステル、共重合ポリエステル、ポリエチレン、エチレン−酢酸ビニル共重体合、エチレン−ポリビニルアルコール共重合体等の単独、もしくは、複合した繊維を使用することができる。これらの化学合成繊維の繊度は、２．５ｄｔｅｘ以下であることが好ましく、より好ましくは、１．０ｄｔｅｘ以下である。
【００２４】
本発明のクリーニングウェブは、木材パルプ、及び／又は、非木材パルプを５重量％以上含有することが好ましい。また、本発明のクリーニングウェブは、公知の製紙技術によって製造することができる。その製造に用いる抄紙機としては、円網式抄紙機、傾斜短網式抄紙機、長網式抄紙機、ツインワイヤー式抄紙機等を挙げることができるが、要求されるクリーニングウェブの幅方向の厚さのバラつきを考慮すると、円網式抄紙機を用いることが望ましい。
【００２５】
本発明においてセルロース繊維を用いる場合の原料パルプの叩解度は、クリーニングウェブに求められる特性に応じて設定することができ、通常は３００ＣＳＦ〜６００ＣＳＦの間に調成される。本発明の場合、原料パルプの叩解は、マニラ麻パルプと木材パルプを混合して行ってもよいが、別々に叩解したパルプを混合することとしてもよい。また、合成繊維を用いる場合は、クリーニングウェブに求められる特性に応じて選択した繊維を水中で分散させた原料スラリーを用いる。その場合、分散助剤等の製紙用副資材を、適宜添加することができる
【００２６】
原料スラリーには、必要に応じ、ロジンサイズ剤等のサイズ剤、ポリアクリルアミド等の乾燥紙力増強剤、ポリアミド・ポリアミン・エピクロルヒドリンやメラミン樹脂等の湿潤紙力増強剤、硫酸バンド等の定着剤等の製紙用副資材を、適宜添加することができる。
【００２７】
本発明のクリーニングウェブは、公知の乾燥ドライヤーによって湿紙を乾燥して製造することができるが、ウェブに表裏差を付与できるヤンキードライヤーによって乾燥するようにすることが好ましい。そのようにすることで、表裏の表面粗さに差を有するクリーニングウェブを容易に製造することが可能となる。
【００２８】
また、クリーニングウェブの強度を向上させるために、サイズプレス装置等によって、スチレン系樹脂、スチレン・アクリル系樹脂、スチレン・マレイン酸樹脂、アルキルケテンダイマー、澱粉、酸化澱粉、ヒドロキシエチル化澱粉、カルボキシメチル化セルロース、カルボキシメチル化グアーガム、リン酸化グアーガム、酸化グアーガム、ポリビニルアルコール、ポリアクリルアミド等の薬品を塗工することとしてもよい。更に、本発明の表裏差の範囲を超えない範囲で、熱処理を行うこともできる。
【００２９】
本発明に係るクリーニングウェブは、２００℃雰囲気において２Ｎ／ｃｍ以上の引張強さを有するものである。２Ｎ／ｃｍ以上の引張強さがあれば、実用上問題なく使用することができるが、好ましくは３．５Ｎ／ｃｍ以上、更に好ましくは、７Ｎ／ｃｍ以上の引張強さを有するものとする。
【００３０】
本発明に係るクリーニングウェブは、２００℃雰囲気において１０％以下の破断伸びを有するものであることが好ましい。全芳香族ポリアミド繊維６０重量％と、延伸ポリエステル繊維５重量％と、未延伸ポリエステル繊維３５重量％とから成る不織布に熱圧加工を行って製造される従来のクリーニングウェブの場合は、２００℃雰囲気において熱可塑性樹脂であるポリエステルが軟化するために、４０％を超える破断伸びを示すことが確認された。これに対し、ＮＢＰＫとマニラ麻とを用いたシートの２００℃雰囲気における破断伸びは、５％以下であることが確認された。
【００３１】
本発明のクリーニングウェブは、厚さが２０〜１２０μｍであって、厚さを幅方向に２ｃｍ間隔で測定したときの変動係数が、３．０％以下であることが望ましい。
【００３２】
本発明のクリーニングウェブは、定着ロールに対して押圧することによりトナー等を払拭できるものであるが、クリーニングウェブにオイルを含有させると、クリーニングとオイル塗布を同時に行うことのできるクリーニングシートとすることができる。この場合のオイルとしては、トナーの離型性に優れるシリコーンオイルが好適であり、例えば、メチルシリコーンオイル、ジメチルシリコーンオイル、エチルシリコーンオイル、フェニルシリコーンオイル、アミノ変性シリコーンオイル、エポキシ変性シリコーンオイル、メルカプト変性シリコーンオイル、３
， ３ ， ３ − トリフロロプロピルシリコーンオイル等のシリコーンオイルを単独で、あるいは、その複数を混合したものを用いることができる。
【００３３】
なお、オイルの付着量はクリーニングウェブの厚さ等によって異なるが、１〜１００ｇ／ｍ２であることが好ましく、２〜６０ｇ／ｍ２であることがより好ましい。これは、２ｇ／ｍ２未満ではオイル塗布量が少なくなるおそれがあり、６０ｇ／ｍ２を超えると、定着ロールに塗布されないオイル量が多くなる可能性があるからである。また、オイルの粘度は、定着ロール表面におけるオイルの拡散性に優れるように、常温（２５℃）での粘度が１０〜５０，０００センチストークスであることが好ましい。
【００３４】
≪実施例１≫
３５０ＣＳＦに叩解したＮＢＫＰを８０重量％と、４５０ＣＳＦに叩解したマニラ麻パルプ２０重量％とを混合し、ロジン系サイズ剤０．２重量％、ポリアミドエピクロルヒドリン系湿潤紙力剤１．５重量％、硫酸バンド０．３重量％を順次添加混合して、紙料とした。この紙料を、円網ヤンキー式抄紙機を用いて坪量２３ｇ／ｍ２、厚さ４０μｍとなるよう抄造し、実施例１のクリーニングウェブを作成した。
【００３５】
≪実施例２≫
３５０ＣＳＦに叩解したＮＢＫＰを５０重量％と、４５０ＣＳＦに叩解したマニラ麻パルプ５０重量％とを混合した以外は、実施例１と同様にして、実施例２のクリーニングウェブを作成した。
【００３６】
≪比較例１≫
市販のアラミド繊維とポリエステル繊維とから成るクリーニングウェブを比較例１として、試験に供した。この市販のクリーニングウェブは、０．９ｄｔｅｘの全芳香族ポリアミド６０重量％と、３．３ｄｔｅｘの延伸ポリエステル繊維５重量％と、１．２ｄｔｅｘの未延伸ポリエステルを混合した乾式不織布を、４０μｍの厚さになるよう熱圧処理されたものであった。
【００３７】
＜表面粗さの測定＞
クリーニングウェブの表面粗さは、ＪＩＳ  Ｂ０６０１（１９９４）に準じ、ミツトヨ製表面粗さ測定器ＳＪ−４０２を用い、クリーニングウェブの表面及び裏面をそれぞれ測定した。平滑でクリーニングウェブとして通常使用する面であって、表面粗さの小さいＲａ１面の表面粗さをＲａ１、表面粗さの大きいＲａ２面の表面粗さをＲａ２として示した。測定条件は、基準長さ５ｍｍ、測定速度０．５ｍｍ／秒、カットオフ値（λｃ）０．８ｍｍ、カットオフ値（λｓ）２．５μｍとした。
【００３８】
2015125242.tif 000002
【００３９】
実施例１、２及び比較例１のクリーニングウェブについて、常温（２５℃）での粘度が２５０ センチストークスのシリコーンオイルを、付着量が６．５ｇ／ｍ２となるよう含浸させ、市販のクリーニング機構を有する複写機（株式会社リコー製ｉｍａｇｉｏ  ＭＰ５０００）のクリーニングウェブに供した。グレースケール４０％の濃度にて５，０００枚を連続印刷し、クリーニングウェブのトナーの付着の程度を、比較例１の表面粗さの小さいＲａ１面の場合よりもトナーによる着色の程度が濃い（クリーニングウェブの拭き取り性が良い）ものを○、比較例１の表面粗さの小さいＲａ１面の場合とトナーによる着色の程度が同等のものを△として評価した。
【００４０】
この表から明らかなように、本発明による実施例１及び実施例２の場合は、表面粗さＲａ１が、比較例１のクリーニングウェブにおける表面粗さの小さいＲａ１面のＲａ１より小さいＲａ１面において、比較例１のＲａ１面よりも優れたクリーニング特性が得られたのみならず、表面粗さＲａ２が、比較例１のクリーニングウェブにおける表面粗さの小さいＲａ１面のＲａ１より大きいＲａ２面において、比較例１のＲａ１面と同等のクリーニング特性が得られることを確認することができ、これにより本発明の有用性、即ち、クリーニングウェブの用途に応じて拭き取りの程度を変更するために、単に、クリーニングウェブの表裏を入れ替えて対応することができることを確認することができた。